(57)【要約】【課題】  材料の貯蔵安定性が非常に良好であり、かつ、１１０〜１３０℃で加熱硬化させる際においても型内流動性が充分に確保でき、さらに、完全硬化に至るまでの時間を大幅に短縮できハイサイクル成形に対応できる熱硬化性樹脂組成物及びそれらを硬化して得られる成形品を提供することを課題とする。【解決手段】  不飽和ポリエステル樹脂またはビニルエステル樹脂、ラジカル反応性モノマー、１０時間半減期温度が６０〜８０℃の高温活性パーオキサイド、１０時間半減期温度が４０〜５０℃の低温活性パーオキサイド及び特定割合のハイドロキノンを含有し、ハイドロキノンが、あらかじめラジカル反応性モノマーと低級アルコールとの混合溶液に溶解されている熱硬化性樹脂組成物を用いる。【選択図】      図１
2006328211.tif 000002
【特許請求の範囲】
【請求項１】
不飽和ポリエステル樹脂またはビニルエステル樹脂、ラジカル反応性モノマー、１０時間半減期温度が６０〜８０℃の高温活性パーオキサイド、１０時間半減期温度が４０〜５０℃の低温活性パーオキサイド及びハイドロキノンを含有する熱硬化性樹脂組成物において、
前記ハイドロキノンが、あらかじめラジカル反応性モノマーと低級アルコールとの混合溶液に溶解されており、前記不飽和ポリエステル樹脂またはビニルエステル樹脂とラジカル反応性モノマーとの合計量に対して１００〜５００ｐｐｍ含有されることを特徴とする熱硬化性樹脂組成物。
【請求項２】
不飽和ポリエステル樹脂またはビニルエステル樹脂、ラジカル反応性モノマー、１０時間半減期温度が６０〜８０℃の高温活性パーオキサイド、１０時間半減期温度が４０〜５０℃の低温活性パーオキサイド、無機充填材及びハイドロキノンを含有する熱硬化性樹脂組成物において、
前記ハイドロキノンがあらかじめ無機充填材中に混合分散されたものであり、前記不飽和ポリエステル樹脂またはビニルエステル樹脂とラジカル反応性モノマーとの合計量に対して１００〜５００ｐｐｍ含有されることを特徴とする熱硬化性樹脂組成物。
【請求項３】
前記混合溶液中のラジカル反応性モノマーがスチレンまたはジアリルテレフタレートである請求項１に記載の熱硬化性樹脂組成物。
【請求項４】
前記低温活性パーオキサイドが２０〜２５℃で固体である請求項１〜３の何れか１項に記載の熱硬化性樹脂組成物。
【請求項５】
請求項１〜４の何れか１項に記載の熱硬化性樹脂組成物を１００〜１３０℃で加熱硬化させる成形方法。
【請求項６】
請求項５に記載の成形方法により得られる成形品。
【発明の詳細な説明】
【技術分野】
【０００１】
本発明は、バルクモールディングコンパウンド（ＢＭＣ）やシートモールディングコンパウンド（ＳＭＣ）に用いられる熱硬化性の樹脂組成物及びその成形品に関するものであり、例えば、機械部品や自動車部品等をＢＭＣを用いて成形する場合において、貯蔵安定性が良好であり、１００〜１３０℃の低温で加熱硬化させる場合に、型内流動性を充分に確保でき、さらに、完全硬化するまでの時間を大幅に短縮することができる熱硬化性樹脂組成物及びその成形方法、並びにその成形品に関するものである。
【背景技術】
【０００２】
ＢＭＣやＳＭＣ（以下ＢＭＣ等とも言う）は、不飽和ポリエステル樹脂やビニルエステル樹脂等の熱硬化性樹脂に硬化剤、低収縮剤、充填剤、増粘剤、離型剤、重合禁止剤、着色剤等を配合・混合した後に、バルク状又はシート状に形成して得られる成形用材料であり、圧縮成形、トランスファー成形、射出成形等の成形方法により、自動車部品、電気部品等各種成形品に成形される。
【０００３】
ＢＭＣ等においては、硬化剤としてパーオキサイドが使用され、硬化時間、貯蔵安定性、成形流動性等を考慮して好ましいものが選ばれる。各種パーオキサイドの分解性の目安としては、１０時間半減期温度（以下、単に半減期温度ともいう）があり、半減期温度が高いほど貯蔵安定性に優れているが、その反面、活性が低い。
【０００４】
従来、ＢＭＣ等においては、通常１３０〜１５０℃程度で成形・硬化されていたので、このような温度で効率的に分解するパーオキサイド、具体的には、半減期温度が１０５℃のｔ−ブチルパーオキシベンゾエート等がそのトータルバランスが良好な点から好ましく用いられている。
【０００５】
一方、近年、製造コストの更なる削減が求められており、従来より低温の１１０〜１３０℃程度で成形・硬化することが求められている。成形・硬化温度を下げることは設備コスト及び動力コストを低減することに寄与するためである。
【０００６】
しかしながら、前記１１０〜１３０℃において成形する場合においては、従来用いられていた半減期温度が１０５℃のｔ−ブチルパーオキシベンゾエート等では分解性が低下し、成形・硬化時間が長くなるため、成形サイクルが長くなり、製造コストを低減させるには不充分であった。
【０００７】
前記問題点を解決するために、半減期温度が６０〜８０℃程度のパーオキサイドを使用したＢＭＣを用いることによって、１１０〜１３０℃の成形・硬化条件でのハイサイクル化の検討が行われていた。しかしながら、１１０〜１３０℃でのハイサイクル成形を達成するためには、半減期温度が６０〜８０℃程度のパーオキサイドでは未だ１０時間半減期温度が高く、要求するレベルのハイサイクル成形を達成するには不充分であり、半減期温度が更に低いパーオキサイドを用いる必要があった。
【０００８】
しかしながら、ＢＭＣ等に半減期温度が更に低いパーオキサイド、具体的には半減期温度が４０〜５０℃程度のパーオキサイドを用いると、低温ハイサイクルを達成できる反面、材料の貯蔵安定性が著しく低下するという問題を生じる。具体的には、例えば半減期温度が６０〜８０℃程度のパーオキサイドを用いた場合には、２０℃以下で３０日間貯蔵保管した場合でも成形に用いることができるのに対して、半減期温度が４０〜５０℃程度のパーオキサイドを用いた場合には、２０℃以下で１週間程度で部分的に硬化が進み成形に用いることができなくなるという問題が生じていた。
【０００９】
前記問題を解決するために、半減期温度が低いパーオキサイドと半減期温度が高いパーオキサイドを併用することにより貯蔵安定性の改善を図る試みがなされている。
【００１０】
具体的には、以下の特許文献１では半減期温度が８３〜１２０℃の高温活性パーオキサイドと半減期温度が４０〜８３℃の低温活性パーオキサイドの混合物に対して、重合禁止作用を有するフェノール性化合物を０．１ないし５質量％を混合してなるパーオキサイド化合物が開示されている。また、特許文献２では、１０時間半減期温度が９０から１１０℃にある高温活性パーオキサイドと１０時間半減期温度が６０から８０℃にある低温活性パーオキサイドとフェノール性化合物を含有してなる不飽和ポリエステル樹脂組成物が提案されている。
【００１１】
しかしながらこれらで開示されているパーオキサイド系では未だ充分な低温速硬化性と貯蔵安定性のバランスに優れた樹脂組成物が得られていなかった。
【特許文献１】特開平９−２２７６１１号公報
【特許文献２】特開平１１-１０６４４６号公報
【発明の開示】
【発明が解決しようとする課題】
【００１２】
本発明は、前記従来技術における課題を解決し、材料の貯蔵安定性が非常に良好であり、かつ、１１０〜１３０℃で加熱硬化させる際においても型内流動性が充分に確保でき、さらに、完全硬化に至るまでの時間を大幅に短縮できハイサイクル成形に対応できる熱硬化性樹脂組成物及びそれらを硬化して得られる成形品を提供することを課題とする。
【課題を解決するための手段】
【００１３】
本発明者らは前記課題を解決すべく鋭意検討した結果、特定のパーオキサイドを併用し、また、前記パーオキサイドの組合せにおいて重要である常温から４０℃程度の温度範囲での重合禁止作用に優れたハイドロキノンを重合禁止剤として採用し、さらに、ハイドロキノンを樹脂組成物内に均一に分散させることにより前記課題を解決できることを見出した。
【００１４】
すなわち、本発明は不飽和ポリエステル樹脂またはビニルエステル樹脂、ラジカル反応性モノマー、１０時間半減期温度が６０〜８０℃の高温活性パーオキサイド、１０時間半減期温度が４０〜５０℃の低温活性パーオキサイド及びハイドロキノンを含有する熱硬化性樹脂組成物において、前記ハイドロキノンが、あらかじめラジカル反応性モノマーと低級アルコールとの混合溶液に溶解されており、前記不飽和ポリエステル樹脂またはビニルエステル樹脂とラジカル反応性モノマーとの合計量に対して１００〜５００ｐｐｍ含有されることを特徴とする熱硬化性樹脂組成物である（請求項１）。
【００１５】
また、不飽和ポリエステル樹脂またはビニルエステル樹脂、ラジカル反応性モノマー、１０時間半減期温度が６０〜８０℃の高温活性パーオキサイド、１０時間半減期温度が４０〜５０℃の低温活性パーオキサイド、無機充填材及びハイドロキノンを含有する熱硬化性樹脂組成物において、前記ハイドロキノンがあらかじめ無機充填材中に混合分散されたものであり、前記不飽和ポリエステル樹脂またはビニルエステル樹脂とラジカル反応性モノマーとの合計量に対して１００〜５００ｐｐｍ含有されることを特徴とする熱硬化性樹脂組成物である（請求項２）。
【００１６】
さらに、前記混合溶液中のラジカル反応性モノマーはスチレンまたはジアリルテレフタレートであることが好ましい（請求項３）。
【００１７】
また、前記低温活性パーオキサイドは２０〜２５℃で固体であることが好ましい（請求項４）。
【００１８】
さらに、前記熱硬化性樹脂組成物は１００〜１３０℃で加熱硬化させることにより成形されることが好ましい（請求項５）。
【発明の効果】
【００１９】
本発明の熱硬化性樹脂組成物は不飽和ポリエステル樹脂またはビニルエステル樹脂、ラジカル反応性モノマー、１０時間半減期温度が６０〜８０℃の高温活性パーオキサイド、１０時間半減期温度が４０〜５０℃の低温活性パーオキサイド及びハイドロキノンを含有する熱硬化性樹脂組成物において、前記ハイドロキノンが、あらかじめラジカル反応性モノマーと低級アルコールとの混合溶液に溶解されており、前記不飽和ポリエステル樹脂またはビニルエステル樹脂とラジカル反応性モノマーとの合計量に対して１００〜５００ｐｐｍ含有されることを特徴とするものであり、このような熱硬化性樹脂組成物は貯蔵安定性が非常に良好であり、かつ、１１０〜１３０℃の低温で加熱硬化させる際においても型内流動性が充分に確保でき、さらに、完全硬化に至るまでの時間を大幅に短縮できハイサイクル成形に対応することができる（請求項１）。
【００２０】
また、不飽和ポリエステル樹脂またはビニルエステル樹脂、ラジカル反応性モノマー、１０時間半減期温度が６０〜８０℃の高温活性パーオキサイド、１０時間半減期温度が４０〜５０℃の低温活性パーオキサイド、無機充填材及びハイドロキノンを含有する熱硬化性樹脂組成物において、前記ハイドロキノンがあらかじめ無機充填材中に混合分散されたものであり、前記不飽和ポリエステル樹脂またはビニルエステル樹脂とラジカル反応性モノマーとの合計量に対して１００〜５００ｐｐｍ含有されることを特徴とするものであり、このような熱硬化性樹脂組成物は貯蔵安定性が非常に良好であり、かつ、１１０〜１３０℃の低温で加熱硬化させる際においても型内流動性が充分に確保でき、さらに、完全硬化に至るまでの時間を大幅に短縮できハイサイクル成形に対応することができる（請求項２）。
【００２１】
さらに、前記混合溶液中のラジカル反応性モノマーがスチレンまたはジアリルテレフタレートである場合には低級アルコールとの混合溶液がハイドロキノンを良好に溶解させ、ハイドロキノンを熱硬化性樹脂組成物に均一に分散させることができるために、すぐれた貯蔵安定性を示す熱硬化性樹脂組成物を与える（請求項３）。
【００２２】
また、前記低温活性パーオキサイドが２０〜２５℃で固体である場合には、２５℃以下での貯蔵が可能であり、貯蔵、取り扱いが容易である。これに対して、半減期温度が４０〜５０℃であり、２０〜２５℃で液体である低温活性パーオキサイドは、０℃未満での低温貯蔵が必要であり、固体のものと比べて取り扱いが困難である（請求項４）。
【００２３】
さらに、前記熱硬化性樹脂組成物は１００〜１３０℃で加熱硬化させることにより設備コスト及び動力コストを低減しながら、ハイサイクル成形が可能になる（請求項５）。
【００２４】
そして、前記成形法により得られる成形品はハイサイクル成形で得られる成形品である（請求項６）。
【発明を実施するための最良の形態】
【００２５】
本発明の熱硬化性樹脂組成物は不飽和ポリエステル樹脂またはビニルエステル樹脂、ラジカル反応性モノマー、１０時間半減期温度が６０〜８０℃の高温活性パーオキサイド、１０時間半減期温度が４０〜５０℃の低温活性パーオキサイド及びハイドロキノンを含有する熱硬化性樹脂組成物において、前記ハイドロキノンが、あらかじめラジカル反応性モノマーと低級アルコールとの混合溶液に溶解されており、前記不飽和ポリエステル樹脂またはビニルエステル樹脂とラジカル反応性モノマーとの合計量に対して１００〜５００ｐｐｍ含有されることを特徴とするものである。
【００２６】
本発明に用いられる不飽和ポリエステル樹脂は、酸成分及びアルコール成分を公知の方法により重縮合させて得られるものであり、熱硬化性樹脂として知られているものであればその種類は特に限定されるものではない。酸成分としては、例えば無水マレイン酸、マレイン酸、フマル酸、イタコン酸等の不飽和二塩基酸が用いられる。また必要に応じてフタル酸、無水フタル酸、イソフタル酸、テレフタル酸、コハク酸、アジピン酸、セバチン酸等の飽和二塩基酸、安息香酸、トリメリット酸等の二塩基酸以外の酸等を用いることができる。アルコール成分としては、エチレングリコール、プロピレングリコール、ジエチレングリコール、ジプロピレングリコール、ネオペンチルグリコール、水素添加ビスフェノール、１，６−ヘキサンジオール等のグリコールが用いられる。必要に応じてグリセリン、ペンタエリスリトール等のグリコール以外のアルコールも用いることができる。
【００２７】
本発明に用いられるビニルエステル樹脂は、不飽和エポキシ樹脂またはエポキシアクリレート樹脂とも言われるもので、１分子中に２個以上のエポキシ基を有するエポキシ樹脂のエポキシ基にアクリル酸やメタアクリル酸等の不飽和一塩基酸    またはマレイン酸やフマル酸等の不飽和二塩基酸のモノエステルを開環付加させた反応生成物（以下エポキシアクリレートともいう）を単量体に溶解させた液状樹脂であり、公知のものがいずれも使用できる。
【００２８】
ここでエポキシ樹脂としては、公知のエポキシ樹脂がいずれも使用できるが、具体的にはビスフェノールＡ、ビスフェノールＦまたはビスフェノールＳとエピクロルヒドリンから合成されるビスフェノールＡ型エポキシ樹脂、ビスフェノールＦ型エポキシ樹脂またはビスフェノールＳ型エポキシ樹脂等のビスフェノール型エポキシ樹脂、フェノールとホルムアルデヒドを酸性触媒下で反応させて得られるいわゆるフェノールノボラック樹脂とエピクロルヒドリンから合成させるフェノールノボラック型エポキシ樹脂及びクレゾールとホルムアルデヒドを酸性触媒存在下で反応させて得られるいわゆるクレゾールノボラック樹脂とエピクロルヒドリンから合成されるクレゾールノボラック型エポキシ樹脂等のノボラックエポキシ樹脂が挙げられる。
【００２９】
本発明に用いられる高温活性パーオキサイドとは１０時間半減期温度が６０〜８０℃のパーオキサイドであり、具体的には、例えば、ｔ−ブチルパーオキシ２−エチルヘキサノエート（１０時間半減期温度７４℃、以下同様）、ｔ−アミルパーオキシ２−エチルヘキサノエート（７０℃）、ラウロイルパーオキサイド（６１℃）、Ｂｉｓ−３，５，５−トリメチルヘキサノイルパーオキサイド（６０℃）等が挙げられる。これらは高温硬化性のパーオキサイドであるため、成形工程において熱硬化性樹脂組成物が一定の温度以上に達するまでは活性が緩やかであり、従って成形時の樹脂流動性を確保することができる。
【００３０】
本発明に用いられる低温活性パーオキサイドとは１０時間半減期温度が４０〜５０℃のパーオキサイドであり、具体的には、例えば、Ｂｉｓ（４−ｔ−ブチルシクロヘキシル）パーオキシジカーボネート（４４℃）、Ｄｉ−２−エチルヘキシルパーオキシジカーボネート（４４℃）等が挙げられる。これらは低温硬化性のパーオキサイドであるため、成形工程において１１０〜１３０℃の成形温度における速硬化に寄与する。
【００３１】
なお、前記低温活性パーオキサイドの中でも貯蔵方法及び取り扱い性の点から２０〜２５℃で固体であるＢｉｓ（４−ｔ−ブチルシクロヘキシル）パーオキシジカーボネートが好ましい。
【００３２】
高温活性パーオキサイドと低温活性パーオキサイドの配合割合は質量比で５０／５０〜９５／５（高温活性パーオキサイド／低温活性パーオキサイド）、さらには７０／３０〜８０／２０であるのが好ましい。パーオキサイド全量中で高温活性パーオキサイドの割合が９５質量％を超え、低温活性パーオキサイドの割合が５質量％未満の場合には、速硬化性がわるくなり、高温活性パーオキサイドの割合が５０質量％未満で、低温活性パーオキサイドの割合が５０質量％を超える場合には、材料の貯蔵安定性や型内流動性がわるくなる傾向がある。
【００３３】
本発明に用いられるラジカル反応性モノマーは、不飽和ポリエステル樹脂あるいはビニルエステル樹脂の架橋反応のために含有される成分であり、具体的には、例えば、スチレン、ビニルトルエン、クロロスチレン、α−メチルスチレン、ｔｅｒｔ−ブチルスチレン、ジビニルベンゼン、メタクリル酸メチル、アクリル酸メチル、アクリル酸エチル、酢酸ビニル、ジアリルテレフタレート等が挙げられる。これらは単独で用いても、また二種以上を組み合わせて用いてもよい。
【００３４】
ラジカル反応性モノマーは、通常、希釈剤として前述した不飽和ポリエステル樹脂やビニルエステル樹脂あるいは後述する低収縮剤を溶解させてそれらとともに配合させるか、またはそのまま添加される。なお、本発明においては、該ラジカル反応性モノマーの一部は後述するハイドロキノンを溶解させるために用いられる。
【００３５】
ラジカル反応性モノマーの配合割合は特に制限されず、反応性、作業性、その他種々の目的に応じて調整されるが、例えば、熱硬化性樹脂組成物中の全量中に５〜３０質量％、さらには８〜１５質量％程度含有されることが成形性及び硬化特性が良好である点から好ましい。
【００３６】
本発明の熱硬化性樹脂組成物には、さらに貯蔵安定性を維持する目的で重合禁止剤としてハイドロキノンが含有される。本発明の熱硬化性樹脂組成物においては重合禁止剤としてハイドロキノンを選択することが重要であり、ハイドロキノン以外の重合禁止剤、具体的には、例えばパラベンゾキノン、パラメトキシフェノール、メチルハイドロキノン等のハイドロキノン誘導体は、常温から４０℃程度の範囲における重合禁止作用が不充分であるので、良好な貯蔵安定性を得ることができない。
【００３７】
すなわち、常温から４０℃程度の範囲における重合禁止作用を発揮することにより、低温活性パーオキサイドの活性を熱硬化性樹脂の貯蔵温度範囲で抑制することができる。
【００３８】
本発明の熱硬化性樹脂組成物には、ハイドロキノンはラジカル反応性モノマーと低級アルコールとの混合溶液にあらかじめ溶解させた溶液で配合されるか、または、無機充填材中に混合分散させた混合物で配合される。
【００３９】
なお、ハイドロキノンの配合量は、不飽和ポリエステル樹脂またはビニルエステル樹脂とラジカル反応性モノマーとの合計量に対して、１００〜５００ｐｐｍ、さらには１５０〜３５０ｐｐｍ程度であるのが好ましい。ハイドロキノンの配合量が５００ｐｐｍを超える場合には硬化速度が遅くなりすぎ、１００ｐｐｍ未満の場合には良好な貯蔵安定性を得ることができない。
【００４０】
なお、ハイドロキノンを前記ラジカル反応性モノマーと低級アルコールとの混合溶液にあらかじめ溶解させる場合においては、ラジカル反応性モノマーと低級アルコールの混合液中、低級アルコールは１０〜４０質量％、さらには２０〜４０質量％含有されることが好ましい。低級アルコールの割合が低すぎる場合にはハイドロキノンが充分に溶解せず均一なハイドロキノンの溶液が得られず、低級アルコールの割合が高すぎる場合には硬化阻害を引き起こすことおそれがある。
【００４１】
前記混合溶液中のラジカル反応性モノマーとしてはスチレンまたはジアリルテレフタレートを、そして、低級アルコールとしてはメタノール、エタノール、イソプロピルアルコールを選択した場合には、特にハイドロキノンの溶解性に優れているために好ましい。
【００４２】
ハイドロキノンが充分に溶解していない溶液を配合した場合には、貯蔵安定性がわるくなり、短い時間でゲル化が生じやすくなる傾向がある。従って、前記ハイドロキノン溶液の濃度は１〜１０質量％、さらには１〜５質量％程度であることが好ましい。
【００４３】
また、ハイドロキノンを溶液で配合する代わりに、あらかじめハイドロキノンを無機充填材中に混合分散させた混合物を調製し、その混合物を熱硬化性樹脂中に配合してもよい。
【００４４】
なお、ハイドロキノンを上記配合方法によらずに、単純に粉末のまま配合した場合には、ハイドロキノンが充分に均一に熱硬化性樹脂組成物中に分散されないために、ハイドロキノンの重合禁止作用が十分に発揮されず、良好な貯蔵安定性を得ることができない。
【００４５】
本発明の熱硬化性樹脂組成物中には、さらに、必要に応じて、低収縮剤、充填材、離型剤、増粘剤、繊維強化材、顔料等を含有してもよい。
【００４６】
前記低収縮剤としてはポリスチレン、ポリメタクリレート、ポリ酢酸ビニル、飽和ポリエステル、スチレンーブタジエン系  ゴム等の熱可塑性樹脂が挙げられる。これらは単独で用いても２種類以上を組合わせて用いてもよく、通常、不飽和ポリエステル樹脂またはビニルエステル樹脂とラジカル反応性モノマーとの合計量１００質量部に対して５〜１００質量部、好ましくは１０〜６０質量部の範囲で添加することが好ましい。
【００４７】
前記充填材としては、成形材料に一般的に用いられている充填材が使用できる。例えば炭酸カルシウム、炭酸マグネシウム、炭酸バリウム、硫酸カルシウム、シリカ、アルミナ、クレー、タルク、硅砂、ケイソウ土が挙げられる。これらは単独で用いても２種以上を組み合わせて用いてもよく、不飽和ポリエステル樹脂またはビニルエステル樹脂とラジカル反応性モノマーとの合計量１００質量部に対して０〜１２０質量部添加することが好ましい。  
【００４８】
前記離型剤は、成形材料に一般的に用いられている離型剤を使用することができ、例えばステアリン酸、ミスチリン酸等の脂肪酸、ステアリン酸亜鉛、ステアリン酸カルシウム等の脂肪族酸金属塩、リン酸エステル等の界面活性剤、カルナバワックス等が用いられる。
【００４９】
前記繊維強化剤としては、ガラス繊維等の無機繊維、炭素繊維や芳香族ポリマー等からなる各種有機繊維等を用いることができ、その繊維長は１．５〜５ｍｍ程度のものを用いることが好ましい。繊維長が１．５ｍｍより小さいと充分な補強効果を得ることができず、５ｍｍより大きいと成形性が低下する。
【００５０】
本発明の熱硬化性樹脂組成物はバルクモールディングコンパウンド（ＢＭＣ）やシートモールディングコンパウンド（ＳＭＣ）等のＦＲＰ材料として用いられ、圧縮成形、トランスファー成形、射出成形等の成形方法等の各種プレス成形法により成形される。
【００５１】
なお、成形条件としては、金型温度が１００〜１３０℃であることが設備コスト及び動力コストを低減出来るため好ましく、また本発明の熱硬化性樹脂組成物を用いて前記条件で成形する場合にはハイサイクルな成形加工が可能である。
【００５２】
本発明の熱硬化性樹脂組成物を成形して得られる成形品は、自動車部品、電気部品等の各種成形品として好ましく用いられる。
【実施例】
【００５３】
実施例により本発明をさらに具体的に説明する。なお、本発明の範囲は実施例により何ら限定されることはない。
【００５４】
以下に本実施例で用いた原材料をまとめて示す。
（樹脂成分）
不飽和ポリエステル樹脂    ：ジャパンコンポジット（株）製のポリマール９５１６
ビニルエステル樹脂      ：日本ユピカ（株）製ネオポール８２５０Ｈ
（高温活性パーオキサイド）
ＴＢＰＯ：半減期温度７４℃のｔ−ブチルパーオキシ２−エチルヘキサノエート（５
０質量％品）
ＴＡＰＯ：半減期温度７０℃のｔ−アミルパーオキシ２−エチルヘキサノエート（５
０質量％品）
（低温活性パーオキサイド）
ＴＢＣＰＣ：半減期温度４４℃のＢｉｓ（４−ｔ−ブチルシクロヘキシル）パーオキ
シジカーボネート（９５質量％品）
（超高温パーオキサイド）
ＴＢＰＢ：半減期温度１０５℃のｔ−ブチルパーオキシベンゾエート（９８質量％品）
（重合禁止剤）
ハイドロキノン
パラベンゾキノン
２，６ジ−ｔ−ブチル４−メチルフェノール
（その他成分）
炭酸カルシウム（無機フィラー）、ポリスチレン（低収縮剤）、ステアリン酸亜鉛（離型剤）、酸化マグネシウム（増粘剤）、ガラス繊維（日本硝子繊維（株）製ＲＥＳＯ３ＢＭ５）
〈実施例１〉
表１に示す割合で、不飽和ポリエステル樹脂に各成分を添加して、ニーダーで２５〜３０℃で２０〜４０分間混合して熱硬化性樹脂組成物を得た。なお、重合禁止剤であるハイドロキノンはあらかじめラジカル反応性モノマーであるジアリルテレフタレートとメタノールの混合溶液（メタノール３０質量％含有）にハイドロキノンの濃度が３質量％になるように調整した溶液で添加した。また、低収縮剤は、ポリスチレンをラジカル反応性モノマーであるスチレンに３０質量％の濃度で溶解したものを用いた。
【００５５】
得られた熱硬化性樹脂組成物は以下の方法によりゲルタイム、キュアタイム及び貯蔵安定性が評価された。
【００５６】
（１２０℃におけるゲルタイム及びキュアタイムの測定）
熱硬化性樹脂組成物の中央部に熱電対型センサーを挟み、金型温度を１２０℃に設定したプレス金型の中央部に置いた後、ただちに金型を締めて加熱加圧成形を行い、記録計より図１に示すような材料の内部温度−時間曲線を得た。そして温度が上昇し始めてから第１の接線１と第２の接線２の交点であるゲル化終了点３に達するまでの時間をゲルタイムとし、温度が上昇し始めてから温度上昇がほとんど停止する硬化終了点４に達するまでの時間をキュアタイムとした。
【００５７】
（貯蔵安定性の測定）
得られた熱硬化性樹脂組成物を２０℃の恒温室に保管して、経時的にこの材料を取り出して、材料をスパチュラで突き刺せなくなるまでの期間を貯蔵可能期間とした。
【００５８】
結果を表１に示す。
〈実施例２〉
重合禁止剤であるハイドロキノンとして３％溶液を用いる代わりに炭酸カルシウムにハイドロキノンがその全量中３％含まれるように調整した混合物を用いた以外は実施例１と同様の方法により熱硬化性樹脂組成物を得、評価した。
【００５９】
なお、ハイドロキノンと炭酸カルシウムとの混合物はハイドロキノンを乳鉢で粉砕後、ミキサーでて均一になるように混合して調整したものである。結果を表１に示す。
〈実施例３〉
高温活性パーオキサイドとしてＴＡＰＯの代わりにＴＢＰＯを用いた以外は実施例１と同様にして熱硬化性樹脂組成物を得、評価した。結果を表１に示す。
〈実施例４〉
樹脂成分として、不飽和ポリエステルの代わりにビニルエステル樹脂を用いた以外は実施例１と同様にして熱硬化性樹脂組成物を得、評価した。結果を表１に示す。
〈実施例５〉
重合禁止剤であるハイドロキノンの割合が１００ｐｐｍになるように配合した以外は実施例１と同様にして熱硬化性樹脂組成物を得、評価した。結果を表１に示す。
〈実施例６〉
重合禁止剤であるハイドロキノンの割合が５００ｐｐｍになるように配合した以外は実施例１と同様にして熱硬化性樹脂組成物を得、評価した。結果を表１に示す。
〈比較例1〜１０〉
表１の組成で配合した以外は実施例１と同様の方法により熱硬化性樹脂組成物を得、評価した。結果を表１に示す。
【００６０】
【表１】
2006328211.tif 000003
【００６１】
表１の結果より、本発明の熱硬化性樹脂組成物である実施例１〜６は全てゲルタイム及びキュアタイムが短く、また貯蔵安定性も優れていた。一方、重合禁止剤としてパラベンゾキノンを３％溶液で用いた比較例１、及びハイドロキノンを粉末のまま添加した比較例２では貯蔵安定性が非常にわるかった。
【００６２】
また、パーオキサイドとして半減期温度１０５℃のＴＢＰＢのみを用いた比較例３では貯蔵安定性には優れるものの、ゲルタイム及びキュアタイムが非常に長く、成形のサイクルタイムを下げることができなかった。
【００６３】
さらに、パーオキサイドとして高温活性パーオキサイドである半減期温度７０℃のＴＡＰＯのみを用いた比較例４では貯蔵安定性には優れるものの、ゲルタイム及びキュアタイムが長く、成形のサイクルタイムを下げることができなかった。
【００６４】
また、ハイドロキノン量が不飽和ポリエステル樹脂とラジカル反応性モノマーとの合計量に対して６００ｐｐｍである比較例５では貯蔵安定性には優れるものの、ゲルタイム及びキュアタイムが長く、成形のサイクルタイムを下げることはできなかった。
【００６５】
さらに、重合禁止剤としてハイドロキノン溶液の代わりに２，６ジ−ｔ−ブチル４−メチルフェノール溶液を用いた比較例６ではゲルタイム及びキュアタイムが短いものの、貯蔵安定性がわるかった。
【００６６】
また、重合禁止剤としてハイドロキノンの溶媒として、メタノールを用いずにジアリルテレフタレートのみを用いた比較例７では貯蔵安定性が非常に悪かった。
【００６７】
さらに、パーオキサイドとして半減期温度が１０５℃のＴＢＰＢと半減期温度が４４℃のＴＢＣＰＣを用いた比較例８では、貯蔵安定性及びゲルタイムに優れているもののキュアタイムが非常に長く、成形のサイクルタイムを下げることができなかった。    
【００６８】
また、パーオキサイドとして半減期温度が１０５℃のＴＢＰＢと半減期温度が７０℃のＴＡＰＯを用いた比較例９では、ゲルタイムおよびキュアタイムが非常に長く、成形サイクルタイムを下げることができなかった。
【００６９】
さらに、ハイドロキノン量が不飽和ポリエステル樹脂とラジカル反応性モノマーの合計量に対して５０ｐｐｍである比較例１０では、貯蔵安定性が非常に悪かった。      
【図面の簡単な説明】
【００７０】
【図１】実施例におけるゲルタイム・キュアタイムの評価で得られるグラフの一例を示す。
【符号の説明】
【００７１】
１    第１の接線
２    第２の接線
３    ゲル化終了点
４    硬化終了点
【図１】
2006328211.tif 000004